(57)【要約】【課題】電圧印加法によって周期分極反転構造を形成した強誘電性結晶基板を支持基板上に接着した波長変換素子において、波長変換効率を向上させることである。【解決手段】波長変換素子１４は、支持基板９、強誘電性結晶のＺカット基板またはオフカットＺカット基板からなり、第一の主面および第二の主面を備える強誘電性結晶基板１Ａ、基板１Ａに設けられた周期分極反転構造７Ａ、基板１Ａに設けられた光導波路、および基板の第二の主面１ｂと支持基板９とを接着する接着層１２を備えている。周期分極反転構造７Ａが、基板の第一の主面１ａに設けられた複数の電極片部と、基板１の第二の主面１ｂに設けられた絶縁膜上の一様電極との間に電圧を印加することで形成され、基板の第一の主面１ａの研磨加工によって薄層化されている。【選択図】            図２
2014153555.tif 000002
【特許請求の範囲】
【請求項１】
支持基板、
強誘電性結晶のＺカット基板またはオフカットＺカット基板からなり、第一の主面および第二の主面を備える強誘電性結晶基板、
前記強誘電性結晶基板に設けられた周期分極反転構造、
前記強誘電性結晶基板に設けられた光導波路、および
前記強誘電性結晶基板の前記第二の主面と前記支持基板とを接着する接着層を備えている波長変換素子であって、
前記周期分極反転構造が、前記強誘電性結晶基板の前記第一の主面に設けられた複数の電極片部と、前記強誘電性結晶基板の前記第二の主面に設けられた絶縁膜上の一様電極との間に電圧を印加することで形成されており、前記強誘電性結晶基板の前記第一の主面の研磨加工によって前記強誘電性結晶基板が薄層化されていることを特徴とする、波長変換素子。
【請求項２】
前記光導波路がリッジ型光導波路であり、このリッジ型光導波路の両側にそれぞれリッジ溝が形成されていることを特徴とする、請求項１記載の素子。
【請求項３】
前記強誘電性結晶基板の前記第一の主面側に設けられている上側基板、および前記強誘電性結晶基板の前記第一の主面と前記上側基板とを接着する接着層を備えていることを特徴とする、請求項１または２記載の素子。
【請求項４】
前記強誘電性結晶基板における前記電極片部および前記一様電極の材料の拡散濃度が0.1ppm未満であることを特徴とする、請求項１−３のいずれか一つの請求項に記載の波長変換素子。
【請求項５】
支持基板、
強誘電性結晶のＺカット基板またはオフカットＺカット基板からなり、第一の主面および第二の主面を備える強誘電性結晶基板、
前記強誘電性結晶基板に設けられた周期分極反転構造、
前記強誘電性結晶基板に設けられた光導波路、および
前記強誘電性結晶基板の前記第二の主面と前記支持基板とを接着する接着層を備えている波長変換素子であって、
前記周期分極反転構造が、前記強誘電性結晶基板の前記第一の主面に設けられた複数の電極片部と、前記強誘電性結晶基板の前記第二の主面に設けられた絶縁膜上の一様電極との間に電圧を印加することで形成されており、前記強誘電性結晶基板における前記電極片部および前記一様電極の材料の拡散濃度が0.1ppm未満であることを特徴とする、波長変換素子。
【請求項６】
請求項１〜５のいずれか一つの請求項に記載の素子を製造する方法であって、
強誘電性結晶のＺカット基板またはオフカットＺカット基板からなる強誘電性結晶基板の第一の主面に複数の電極片部を設け、かつ前記強誘電性結晶基板の第二の主面に絶縁膜および一様電極を順次設ける工程；
前記電極片部と前記一様電極との間に電圧を印加することによって前記周期分極反転構造を形成する工程；
前記強誘電性結晶基板の前記第二の主面を支持基板に接着する工程；
前記強誘電性結晶基板の前記第一の主面を研磨加工することによって薄層化する工程、および
前記強誘電性結晶基板に光導波路を形成する工程
を有することを特徴とする、波長変換素子の製造方法。
【発明の詳細な説明】
【技術分野】
【０００１】
本発明は、波長変換素子およびその製造方法に関するものである。
【背景技術】
【０００２】
ニオブ酸リチウム単結晶やタンタル酸リチウム単結晶などの強誘電性単結晶に、周期的な分極反転構造を形成した擬似位相整合（Ｑｕａｓｉ−Ｐｈａｓｅ−ｍａｔｃｈｉｎｇ）方式の第２高調波発生（Ｓｅｃｏｎｄ−Ｈａｒｍｏｎｉｃ−Ｇｅｎｅｒａｔｉｏｎ）デバイスは、紫外から赤外まで、比較的任意な波長の光を発生させることができる。このデバイスは、光ディスクメモリ用、医学用、光化学用、及び各種光計測用などの幅広い応用が可能である。
【０００３】
本発明者は、周期分極反転構造をリッジ型光導波路内に形成することで、高効率の高調波発生素子を提供することを研究してきた（特許文献１：特開２００９−２２２８７２）。
【０００４】
周期分極反転構造を強誘電性単結晶基板に形成する際には不良が生じやすく、このためさまざまな製法が提案されている。特許文献２（特開２００５−７０１９２）記載の方法では、強誘電性単結晶基板を別体の基板と積層し、絶縁性液体、例えばオイル中に浸漬し、バルス電圧を印加することで周期分極反転構造を形成している。
【０００５】
また、特許文献３（特開２００９−１４５５６０）記載の方法では、ニオブ酸リチウムのＺ基板の表面に絶縁膜を設け、絶縁膜にストライプ状の細長い隙間を設けた上で、絶縁膜および隙間を被覆するように導電膜を設けている。そして、この導電膜にパルス電圧を印加することによって、基板に周期分極反転構造を形成している。
【０００６】
また、特許文献４（特開２０１０−１３４４２５）記載の方法では、ニオブ酸リチウムのＺ基板の表面に絶縁膜を設け、絶縁膜にストライプ状の細長い隙間を設けた上で、絶縁膜および隙間を被覆するように導電膜を設けている。そして、この導電膜にパルス電圧を印加することによって、基板に周期分極反転構造を形成している。
【先行技術文献】
【特許文献】
【０００７】
【特許文献１】特開２００９−２２２８７２
【特許文献２】特開２００５−７０１９２
【特許文献３】特開２００９−１４５５６０
【特許文献４】特開２０１０−１３４４２５
【発明の概要】
【発明が解決しようとする課題】
【０００８】
本発明者は、特許文献３、４記載のように電圧印加法によって強誘電性結晶基板に周期分極反転構造を形成し、更に特許文献１記載のように強誘電性結晶基板を薄層化加工し、リッジ型光導波路を形成し、波長変換素子を量産することを検討してきた。
【０００９】
具体的には、特許文献３、４記載のように、強誘電性結晶基板の第一の主面側に多数列の絶縁層を形成し、隣接する絶縁層の隙間に導電材料からなる電極片部を形成した。また、強誘電性結晶基板の第二の主面には一様電極を形成し、電極片部と一様電極との間に電圧を印加することで，電極片部の周期に対応する周期を有する周期分極反転構造を形成した。そして、一様電極および絶縁層を強誘電性結晶基板から除去した後、強誘電性結晶基板の電極片部側の主面を支持基板に接着し、一様電極側の主面を研磨加工することで強誘電性結晶基板を薄層化した。これは、電極片部側では周期分極反転構造が精度良く形成できるので、波長変換効率が上がるが、周期のない一様電極側では周期分極反転構造の精度が低くなっているものと考えられたからである。従って、基板の電極片部側の主面を利用し、使用しない一様電極側の主面を研磨加工することで薄層化を実施していたのである。
【００１０】
ところが、実際に特許文献１記載のような素子を作成し、波長変換によって二次高調波を発生させる試験を繰り返したところ、波長変換効率が理論値に比べて低くなり、光導波路内の周期分極反転構造の品質が微視的に見て劣化していることがわかった。
【００１１】
本発明の課題は、電圧印加法によって周期分極反転構造を形成した強誘電性結晶基板を支持基板上に接着した波長変換素子において、波長変換効率を一層向上させることである。
【課題を解決するための手段】
【００１２】
本発明は、
支持基板、
強誘電性結晶のＺカット基板またはオフカットＺカット基板からなり、第一の主面および第二の主面を備える強誘電性結晶基板、
強誘電性結晶基板に設けられた周期分極反転構造、
強誘電性結晶基板に設けられた光導波路、および
強誘電性結晶基板の前記第二の主面と支持基板とを接着する接着層を備えている波長変換素子であって、
周期分極反転構造が、強誘電性結晶基板の第一の主面に設けられた複数の電極片部と、強誘電性結晶基板の第二の主面に設けられた絶縁膜上の一様電極との間に電圧を印加することで形成されており、強誘電性結晶基板の第一の主面の研磨加工によって強誘電性結晶基板が薄層化されていることを特徴とする。
【００１３】
本発明は、支持基板、
強誘電性結晶のＺカット基板またはオフカットＺカット基板からなり、第一の主面および第二の主面を備える強誘電性結晶基板、
前記強誘電性結晶基板に設けられた周期分極反転構造、
前記強誘電性結晶基板に設けられた光導波路、および
前記強誘電性結晶基板の前記第二の主面と前記支持基板とを接着する接着層を備えている波長変換素子であって、
前記周期分極反転構造が、前記強誘電性結晶基板の前記第一の主面に設けられた複数の電極片部と、前記強誘電性結晶基板の前記第二の主面に設けられた絶縁膜上の一様電極との間に電圧を印加することで形成されており、強誘電性結晶基板における電極片部および一様電極の材料の拡散濃度が0.1ppm未満であることを特徴とする。
【００１４】
また、本発明は、前記素子を製造する方法であって、
強誘電性結晶のＺカット基板またはオフカットＺカット基板からなる強誘電性結晶基板の第一の主面に複数の電極片部を設け、かつ前記強誘電性結晶基板の第二の主面に絶縁膜および一様電極を順次設ける工程；
電極片部と一様電極との間に電圧を印加することによって周期分極反転構造を形成する工程；
強誘電性結晶基板の第二の主面を支持基板に接着する工程；
強誘電性結晶基板の第一の主面を研磨加工することによって薄層化する工程、および
強誘電性結晶基板に光導波路を形成する工程
を有することを特徴とする。
【発明の効果】
【００１５】
本発明者は、波長変換効率低下の原因を探索するため、基板の電極片部側の表面からサンプルを切断し、ダイナミックＳＩＭＳ(Cameca製IMS―6f)によって元素を分析した。この結果、主元素であるニオブおよびリチウムの他、例えば電極材料として用いたモリブデンが、表面から深さ３０〜４０ｎｍの領域に存在することを見いだした。これは、電極片部の材料、例えばモリブデンが、基板の主面から内部へと向かって拡散し、残留していることを示している。この拡散した電極材料が結晶品質を低下させ、波長変換効率を低下させているものと考えた。
【００１６】
本発明者は、この仮説に基づき、従来の常識に反して、一様電極の設けられた側の主面を支持基板に接着し、電極片部の設けられた側の主面を研磨加工することで薄層化した。こうした基板には電極材料に由来する成分は検出されないことを確認した。そして、得られた基板に光導波路を形成したところ、意外にも波長変換効率が向上することを見いだし、本発明に到達した。
【図面の簡単な説明】
【００１７】
【図１】（ａ）は、強誘電性結晶基板１上にパターニングされた絶縁層２Ａおよびパターニングされていない絶縁層２Ｂを形成した状態を模式的に示し、（ｂ）は、更に導電膜３Ａ（電極片部４）および一様電極３Ｂを形成した状態を示し、（ｃ）は、図１（ｂ）のアセンブリに電圧印加している状態を示す模式図である。
【図２】（ａ）は、図１（ｃ）の基板から導電膜および一様電極を除去した状態を示し、（ｂ）は、更に絶縁層を除去した状態を示し、（ｃ）は、周期分極反転構造７の形成された基板１の第二の主面（一様電極側の主面）１ｂを支持基板９に接着した状態を示し、（ｄ）は、次いで基板１の一方の主面（電極片部側の主面）１ａを研磨加工して薄層化して得られた素子１４を示す。
【図３】（ａ）は、周期分極反転構造の形成された基板１の第一の主面（電極片部側の主面）１ａを支持基板９に接着した状態を示し、（ｂ）は、次いで基板１の第二の主面（一様電極側の主面）１ｂを研磨加工して薄層化して得られた素子を示す。
【図４】波長変換素子１４Ａの一例を示す斜視図である。
【図５】図４の素子１４Ａの要部を示す模式的断面図である。
【図６】実施例におけるレンズ系を示す模式図である。
【図７】周期分極反転構造の形成された基板の第一の主面側の写真である。
【図８】周期分極反転構造の形成された基板の第二の主面側の写真である。
【図９】基板の電極片部側の表面のダイナミックＳＩＭＳ(Cameca製IMS-6f)による元素分析結果を示すチャートである。
【発明を実施するための形態】
【００１８】
以下、適宜図面を参照しつつ、本発明を詳細に説明する。
まず、図１に示すように、強誘電性結晶基板１の第一の主面１ａに、パターニングされた絶縁膜２Ａを形成し、第二の主面１ｂ上に、全面にわたって絶縁膜２Bを形成する。絶縁膜２Ａにはパターニングを施し、隣り合う絶縁膜２Ａ間にそれぞれ隙間を形成する。
【００１９】
ここで、強誘電性結晶基板１は、Ｚカット基板またはオフカットＺ基板からなる。
周期分極反転構造を形成するべき基板を構成する強誘電性結晶の種類は、限定されない。しかし、ニオブ酸リチウム（ＬｉＮｂＯ３）、タンタル酸リチウム（ＬｉＴａＯ３）、ニオブ酸リチウム−タンタル酸リチウム固溶体、Ｋ３Ｌｉ２Ｎｂ５Ｏ１５、Ｌａ３Ｇａ５ＳｉＯ１４を例示できる。単結晶が特に好ましい。
【００２０】
強誘電性結晶中には、光導波路の耐光損傷性を更に向上させるために、マグネシウム（Ｍｇ）、亜鉛（Ｚｎ）、スカンジウム（Ｓｃ）及びインジウム（Ｉｎ）からなる群より選ばれる１種以上の金属元素を含有させることができ、マグネシウムが特に好ましい。
【００２１】
強誘電性結晶中には、ドープ成分として、希土類元素を含有させることができる。この希土類元素は、レーザ発振用の添加元素として作用する。この希土類元素としては、特にＮｄ、Ｅｒ、Ｔｍ、Ｈｏ、Ｄｙ、Ｐｒが好ましい。
【００２２】
強誘電性結晶基板としては、Ｚカット基板、オフカットＺ基板を使用する。このオフカット角度は、１０°以下が好ましく、５°以下が更に好ましい。オフカットＺ基板のオフカット角が１０
°以下であれば、半導体レーザとの光軸調整も、傾き補正しなくても波長変換効率の劣化は無視でき、高効率な波長変換素子を実現することができる。
【００２３】
絶縁膜２Ａ、２Ｂの材質は限定されないが、ＳｉＯ２やＴａ２Ｏ５のような酸化物、窒化珪素のような窒化物であってよい。絶縁膜の成膜方法としては、蒸着法でもスパッタリング法、スピンコート法でもよい。
パターニングされた絶縁膜２Ａの厚さは、特に限定されないが、５００オングストローム以上、４０００オングストローム以下が好ましい。絶縁膜の厚さが小さい場合は、絶縁性が低くなり、分極反転が形成されにくい。絶縁膜が厚すぎる場合は、パターニング精度が悪くなる。
【００２４】
第二の主面側の絶縁層１ｂの厚さは、3000 オングストローム以下が好ましく、2000オングストローム以下が最も好ましい。また、100 オングストローム以上が好ましく、1000オングストローム以上が更に好ましい。
【００２５】
絶縁膜をパターニングして隙間を形成する方法は特に限定されない。例えば、絶縁膜上にフォトレジストをスピンコーティングし、マスク露光、現像を経て、レジストパターンを形成し、このレジストパターンをマスクにして、エッチング処理を行うことで、隙間を形成できる。エッチング処理はウェットエッチングでも、ドライエッチングでもよいが、理想的には基板表面にダメージを与えにくいウェットエッチングの方が好適である。
【００２６】
次いで、図１（ｂ）に示すように、複数列の絶縁膜２Ａの上に導電膜３Ａを形成する。この導電膜３Ａは、絶縁膜２Ａを被覆する絶縁膜被覆部２０と、主面１ａを直接被覆する電極片部４を含む。したがって、複数列の細長い電極片部４が多数配列されると共に、隣接する電極部４間には絶縁膜２Ａが介在することになる。
【００２７】
基板１の第二の主面１ｂ側では、絶縁層２Ｂ上に一様電極３Ｂを形成する。
【００２８】
導電膜、一様電極の材質は限定されないが、Al、Au、Ag、Cr、Cu、Ni、Ni-Cr 、Pd、Ta 、Mo、W、Ta、AuCrの積層膜などが好ましい。
【００２９】
導電膜、一様電極の形成方法は特に限定されず、蒸着法でもよく、スパッタリング法でもよい。電極の膜厚は、例えば５００〜３０００オングストロームとすることができる。
【００３０】
次いで、電圧印加法によって電極片部と一様電極との間に電圧を印加し、基板に周期分極反転構造を形成する。好ましくは、図１（ｃ）に示すように、導電膜ないし電極片部を電源６に接続すると共に、一様電極３Ｂと電源との間にコンデンサを介在させる。このコンデンサは、回路部品であって良い。
【００３１】
あるいは、コンデンサは、両方の主面に電極３３Ａ、３３Ｂの形成された誘電体基板５であってもよい。
この場合には、一様電極３Ｂと誘電体基板５上の第一の電極とを電気的に導通させ、好ましくは強誘電性結晶基板１の温度が誘電体基板５の温度よりも高い状態で誘電体基板上の第二の電極と電極片部４の間に電圧を印加することによって、周期分極反転部を形成する。
【００３２】
誘電体基板は、絶縁性液体中に浸漬することもできる。また、強誘電体結晶基板と誘電体基板とを別の容器内の絶縁性液体中に浸漬することもできる。
【００３３】
本実施形態においては、電圧印加時における強誘電性結晶基板の温度は、分極反転構造の形成促進という観点からは、80°Ｃ以上が好ましく、140°Ｃ以上がさらに好ましい。また、電圧印加時における強誘電性結晶基板の温度は、強誘電性結晶基板の割れや焦電防止という観点からは、250°Ｃ以下が好ましく、200°Ｃ以下がさらに好ましい。
また、電圧印加時における誘電体基板の温度は、基板の割れや焦電防止という観点から、130°Ｃ以下が好ましく、80°Ｃ以下がさらに好ましい。この下限は特になく、室温であってもよい。
【００３４】
前記観点からは、電圧印加時における強誘電性結晶基板の温度と誘電体基板の温度との温度差は、60°Ｃ以上が好ましく、100°Ｃ以上がさらに好ましい。
【００３５】
強誘電性結晶基板、誘電体基板は、雰囲気中に設置することができるが、絶縁性液体中に浸漬することが好ましい。この場合には、各絶縁性液体の温度に温度差を設ける。この絶縁性液体としては、絶縁オイル（例えばシリコンオイル）、フッ素系不活性液体を例示できる。
【００３６】
誘電体基板５の材質は、絶縁性が高く、材質内の体積抵抗率が均一で、所定の構造強度を有していることが必要である。この材質としては、シリコン、サファイア、水晶、ガラスを例示できる。また、ニオブ酸リチウム、タンタル酸リチウム、ニオブ酸リチウム−タンタル酸リチウム固溶体、Ｋ３Ｌｉ２Ｎｂ５Ｏ１５のような強誘電性単結晶が特に好ましい。
【００３７】
電圧印加方法は特に限定されない。例えば不活性雰囲気中に基板を設置して電圧を印加してもよく、絶縁体液体中に基板を設置して電圧を印加してもよい。電圧を印加する際、電圧印加プローブピンを用いる場合、ピンの電極に対する接触位置は、真ん中である方が望ましい。
【００３８】
電圧はパルス電圧であることが好ましく、直流バイアス電圧を更に印加してもよい。パルス電圧の好ましい条件は以下のとおりである。
パルス電圧：2.0kV〜8.0kV(/mm)
パルス幅：0.1ms〜10ms
直流バイアス電圧：1.0kV〜5.0kV(/mm)
【００３９】
次いで、図２（ａ）に示すように、導電膜および一様電極を除去し、次いで図２（ｂ）に示すように絶縁膜を除去することで、周期分極反転構造７の形成された基板１を得る。周期分極反転構造７は、光の進行方向に向かって交互に多数配列された分極反転部７ａと非反転部７ｂとからなる。
【００４０】
次いで、本発明に従い、図２（ｃ）に示すように、基板１の第二の主面（一様電極側の主面）１ｂを支持基板９の主面９ａに接着する。１２は接着層である。
【００４１】
この接着剤としては、エポキシ系接着剤、アクリル系接着剤、熱硬化型接着剤、紫外線硬化性接着剤、ニオブ酸リチウムなどの電気光学効果を有する材料と比較的近い熱膨張係数を有するアロンセラミックスＣ（商品名、東亜合成社製）（熱膨張係数１３×１０−６／Ｋ）を例示できる。
【００４２】
次いで、基板１の第一の主面（電極片部側の主面）１ａを研磨することによって薄層化し、波長変換基板１Ａが設けられた素子１４を得る（図２（ｄ））。なお７Ａは周期分極反転構造である。
【００４３】
この研磨方法としては、ラッピング加工とＣＭＰ加工を併用した方法が例示できる。具体的には、研磨時間の短縮のため、始め３〜５ｕｍの砥粒でラッピング加工し、その後１ｕｍの砥粒でラッピング加工を行い、次いで、ラッピングで生じた加工変質層を除去するため、約３ｕｍの厚さ分をＣＭＰ加工により研磨除去し、薄層化している。
【００４４】
薄層化後の基板１Ａの厚さは、波長変換効率の観点からは、6μｍ以下が好ましく、4μｍ以下が更に好ましい。また、同様に、波長変換効率および機械的強度の観点からは、1.5μｍ以上が好ましい。
【００４５】
一方、比較例においては、図３（ａ）に示すように、基板１の第一の主面（電極片部側の主面）１ａを支持基板９の主面９ａに接着する。そして、図３（ｂ）に示すように、基板１の第二の主面（一様電極側の主面）１ｂを研磨し、研磨面１ｄを形成する。
【００４６】
この方法では、電極片部側に周期分極反転構造が良好に形成されると考えられることから、一様電極の主面側を研磨することで最良の波長変換効率が得られるものと予測される。ところが、実際には、本発明のほうが高い波長変換効率が得られた。これは、主面１ａ上の電極片部から電極材料が基板内に深さ数十ｎｍにわたって拡散し、結晶品質が局所的に劣化したためであった。
【００４７】
これに対して、本発明では、一様電極と基板主面１ｂとの間に絶縁層があるので、電極材料の拡散を防止できる上、一様電極の設けられた側でも周期分極反転構造が良好に形成され、全体として、より高い波長変換効率が得られることが判明した。これは本発明者の発見である。
【００４８】
本発明の素子は、第二高調波発生素子等の高調波発生素子に適用できる。第二高調波発生素子として使用した場合には、高調波の波長は３３０−１６００ｎｍが好ましい。
【００４９】
図４、図５は、波長変換素子のより詳細な構成の一例を示すものである。
【００５０】
強誘電性結晶基板１Ａには、一対の細長い溝１５を設ける。溝１５は互いに平行であり、これらの溝によってリッジ部１６が形成されている。リッジ部１６および溝１５によってチャンネル型光導波路２０が形成されている。各溝１５の各外側には延在部１７が形成されている。また、基板１Ａの例えば全体に、前述のように周期分極反転構造７Ａが形成されている。
【００５１】
チャンネル型光導波路２０内では、光の伝搬方向に対して垂直なＺ方向に向かって分極しており、分極方向が周期的に反転している。この結果、光導波路２０の入射面から入射した基本波は、光導波路２０内で波長変換を受け、高調波が出射面から出射する。
【００５２】
強誘電性結晶基板１Ａの第二の主面１ｂ側にはアンダークラッド１１Ｂが形成されており、第一の主面にはオーバークラッド１１Ａが形成されている。基板１Ａの第二の主面は、アンダークラッド１１Ｂ、下側接着層１２Ｂを介して支持基板９に対して接着されている。基板１Ａの第一の主面は、オーバークラッド１１Ａを介して上側接着層１２Ａによって上側基板１３に対して接着されている。下地接着層１２Ｂはほぼ平坦な第二の主面に沿って形成されている。上側接着層１２Ａは、リッジ溝１５内にも充填されており、溝充填部を形成している。これによって素子１４Ａが形成される。
【００５３】
基板に形成されるチャンネル型光導波路は限定されず、リッジ形光導波路や、拡散形光導波路であってよい。拡散形光導波路は、金属拡散（例えばチタン拡散）やプロトン交換によって形成できる。リッジ構造を形成するための加工方法は限定されず、機械加工、イオンミリング、ドライエッチング、レーザーアブレーションなどの方法を用いることができる。
【００５４】
また、有機樹脂接着剤のシートを波長変換層と支持基板、上側基板との間にそれぞれ介在させ、接合することができる。好ましくは、熱硬化性、光硬化性あるいは光増粘性の樹脂接着剤からなるシートを、基板１Ａと支持基板９、上側基板１３との間に介在させ、シートを硬化させる。このようなシートとしてはフィルム樹脂が適当である。
【００５５】
また、上側接着層の厚さは、本発明の観点からは、０．５〜３．０μｍであることが好ましい。
【００５６】
上側基板の具体的材質は特に限定されず，ニオブ酸リチウム、タンタル酸リチウム、石英ガラスなどのガラスや水晶、Siなどを例示することができる。この場合、熱膨張差の観点では、基板１Ａと支持基板、上側基板とを同種の材質とすることが好ましく、ニオブ酸リチウム単結晶が特に好ましい。上側基板の厚さ、支持基板の厚さも特に限定されないが、上記の観点からは１００μｍ以上が好ましい。また、支持基板の厚さ、上側基板の厚さの上限も特にないが、実用的には２ｍｍ以下が好ましい。
【００５７】
また、ダイナミックＳＩＭＳによる電極材料の検出限界は0.1ppmとする。
【実施例】
【００５８】
（比較例）
図１、図２（ａ）、（ｂ）、図３、図４、図５を参照しつつ説明した方法に従い、波長変換素子１４Ａを作製した。
具体的には、基板１としては、ＭｇＯ添加のＬｉＮｂＯ3（MgOLN）のＺカット基板を使用した。基板１の＋z面（第一の主面）１ａに、絶縁膜としてＳｉＯ２膜を成膜した。また、−ｚ面（第二の主面）１ｂ上に絶縁膜２ＢとしてＳｉＯ２膜を成膜した。各絶縁膜の膜厚は約２０００オングストロームとした。
【００５９】
次いで、絶縁膜にフォトレジストをスピンコーティングし、マスク露光、現像を経て、レジストパターンを形成した。このレジストパターンをマスクにして、ウェットエッチング処理を行うことで、図１（ａ）に示すようなパターニングされた絶縁膜２Ａを形成した。
【００６０】
続いて、スパッタリング法によって、導電膜３Ａおよび３Ｂを成膜した。これらの膜厚は2000オングストロームとし、材質はモリブデンとした。
【００６１】
このように作製した基板１を絶縁オイル内に浸漬し、170℃でパルス電圧を印加した。電圧印加条件としては、約6ｋＶ／ｍｍに設定し、約１ｍｓｅｃ幅の矩形パルスを印加した。パルスの印加回数は、パターン面積に依存するが、例えば２０ｍｍ２のとき、２００００パルスが好適であった。
【００６２】
また、誘電体基板５としては、ノンドープＬｉＮｂＯ3のＺカット基板を使用した。誘電体基板５の＋z面および−ｚ面に、それぞれ、電極３３Ａ、３３Ｂとして、スパッタリング法によってモリブデン膜を形成した。各導電膜の膜厚は１０００オングストロームとした。
【００６３】
電圧印加後、分極反転が形成されているのかどうかを確認するため、弗硝酸混合液（弗酸：硝酸＝1:2）でウェットエッチングした。この結果、周期約7umに対応した周期状分極反転構造が一様に得られた。
【００６４】
次いで、周期分極反転を形成した後、厚さ０．４μｍのＳｉＯ２アンダークラッド１１Ｂをスパッタ法によって成膜した。厚さ０．５ｍｍのノンドープニオブ酸リチウム基板からなる支持基板９に接着剤１２Ｂを塗布した後、基板１の第一の主面１ａ（電極片部が形成された主面）を支持基板９に貼り合せ、基板１の第二の主面（一様電極が形成された主面）１ｂを厚さ３．７μｍとなるまで研削、研磨した（図３（ａ）、（ｂ））。
【００６５】
次いで、レーザーアブレーション加工法により、リッジ部１６を形成した。リッジ部の形成後、厚さ０．５μｍのＳｉＯ２オーバークラッド１１Ａをスパッタ法によって成膜した。そのオーバークラッド１１Ａ上に接着剤１２Ａを塗布した後、厚さ０．５ｍｍのノンドープニオブ酸リチウム単結晶からなる上側基板１３を接着した。これをダイサーで長さ９ｍｍ、幅１．０ｍｍに素子を切断し、チップを得た。
【００６６】
得られたチップの各部分の寸法を以下に示す（図４参照）。
チップ長さ Ｌ ： 8mm
チップ幅
Cw ： 0.7mm
チップ高さ
Ch ： 1 mm
リッジ幅
Rw ： 5.8um
リッジ深さ
Rd ： 2.4um
スラブ高さ
Sh ： 3.75um
分極反転周期 Λ：6.56um
【００６７】
図６に示すように、光源２２から発振した基本光をレンズ系２３Ａ、２３Ｂによって集光し、素子１４Ａに入射させた。基本波は素子１４Ａ内で波長変換し、二次高調波２５として出射する。この導波路においてＹｂドープファイバーレーザーを使用して光学特性を測定した。レーザーからの基本波の発振波長を１０６１ｎｍとし、発振出力を３５０ｍＷに調整し、その基本光をレンズで導波路端面に集光した結果、２８０ｍＷを導波路に結合できた。導波路の温度を調節して位相整合した時に、最高７２ｍWのＳＨＧ出力が得られた。その際の高調波の波長は５３０．５ｎｍであった。
更に、ダイナミックＳＩＭＳ(Cameca製IMS-6f)で測定した結果、基板最表面でモリブデンが拡散濃度10ppmで拡散していた。
【００６８】
また、周期分極反転構造が形成された基板の第一の主面（電極片部が形成された主面）をダイナミックＳＩＭＳ(Cameca製IMS-6f)で測定した。測定結果を図９に示す。ニオブおよびリチウムの他に、深さ４０ｎｍ近くまでモリブデンが拡散していることがわかる。
【００６９】
（実施例）
比較例と同様にして波長変換素子を製造した。ただし、比較例とは異なり、図２（ｃ）（ｄ）に示すように、基板の第二の主面（一様電極側の主面１ｂを支持基板９に接着し、基板の第一の主面（電極片部側の主面）１ａを研磨加工した。他は比較例１と同じ手順で素子を製造し、同様の評価を行った。
【００７０】
この結果、基本光をレンズで導波路端面に集光した結果、２８０ｍＷを導波路に結合できた。導波路の温度を調節して位相整合した時に、最高９８ｍWのＳＨＧ出力が得られた。その際の高調波の波長は５３０．５ｎｍであった。
【００７１】
また、得られた基板表面を、ふっ硝酸でウェットエッチングし、次いで顕微鏡で観察した。図７は、基板の第一の主面（電極片部側の主面）を示し、図８は、基板の第二の主面（一様電極側の主面）を示す。いずれも、全体にわたって分極反転部分が良好に形成されており、欠陥や分極反転不良は見つからなかった。ダイナミックＳＩＭＳ（Cameca製IMS-6f）で測定した結果、電極材料であるモリブデンの拡散濃度は基板の第二の主面の最表面において検出限界（0.1ppm）未満であった。
【図１】
2014153555.tif 000003
【図２】
2014153555.tif 000004
【図３】
2014153555.tif 000005
【図４】
2014153555.tif 000006
【図５】
2014153555.tif 000007
【図６】
2014153555.tif 000008
【図７】
2014153555.tif 000009
【図８】
2014153555.tif 000010
【図９】
2014153555.tif 000011